ПЛАВКИЙ СОСТАВ ДЛЯ ЭМУЛЬСИОННОЙ ФЛЕГМАТИЗАЦИИ ПОРОХОВ
FUSIBLE COMPOSITION FOR EMULSION PHLEGMATISATION OF GUNPOWDER

Изобретение относится к области производства порохов для стрелкового оружия.
Для повышения прогрессивности горения пороха обрабатывают с поверхности флегматизаторами. Согласно патентам [1-3] при получении прогрессивногорящих сферических порохов (СФП) в качестве флегматизаторов используют динитротолуол (ДНТ), централит 1, дибутилфталат (ДБФ) или их смеси при условии, что их температура кристаллизации на 20-30°C ниже температуры кипения воды, поскольку флегматизация СФП осуществляется в водной среде при повышенных температурах эмульсиями компонентов. Каждый флегматизатор имеет свои преимущества и недостатки, и ни один из них не является универсальным. Так, централит 1, зарубежного производства, в индивидуальном виде применяется только для флегматизации двухосновных СФП (содержащих нитроглицерин) из-за низкой пластифицирующей способности по отношению к нитратам целлюлозы (НЦ). Для одноосновных СФП он используется только в смеси с ДНТ или с ДБФ, выполняющих функцию пластификаторов НЦ.
Наиболее близким, принятым за прототип предлагаемого изобретения, является флегматизирующий состав, представляющий собой смесь централита 1 и динитротолуола, взятые в соотношении, мас.% [4]:
централит 1 60-71
динитротолуол 29-40
Недостатком прототипа является применение в составе компонента, производимого за рубежом - централит 1.
Задачей изобретения является разработка флегматизирующего состава на основе отечественного сырья, обеспечивающего проведение флегматизации порохов по водно-эмульсионной технологии, т.е. с температурой кристаллизации состава не более 70°C при условии взаимной растворимости.
Задача решается за счет того, что плавкий состав для эмульсионной флегматизации порохов, включающий ДНТ, дополнительно содержит централит 11 при следующем соотношении компонентов, мас.%:
централит 11 10-50
ДНТ 90-50
Состав флегматизирующей эмульсии и температуры кристаллизации приведены в таблице.
Температуры кристаллизации составов
Флегматизирующий состав централит 11:ДНТ
Температура кристаллизации, °C
10:90
35
20:80
27
25:75
40
40:60
58
50:50
63
Таким образом, впервые предложен флегматизирующий состав, содержащий ДНТ и централит 11 с температурами кристаллизации 27-63°C (у централита 11 температура кристаллизации 126°C), что позволяет использовать их для флегматизации зерненых пироксилиновых, одноосновных и двухосновных сферических порохов по водно-эмульсионной технологии.
При увеличении содержания централита 11 более 50 мас.% наблюдается неполное растворение централита 11 в ДНТ, что исключает возможность его использования для поверхностной обработки порохов в виде эмульсии расплава в водной среде. Увеличение содержания ДНТ до 100 мас.%, в принципе, возможно для систем, не требующих значительного повышения прогрессивности горения заряда, так как его термохимический коэффициент в среднем около 0. Как индивидуальный компонент его применяют для поверхностной обработки гранул чаще для снижения гигроскопичности пороха или улучшения воспламеняемости. Поскольку наша основная задача - обеспечить возможность применения централита 11 в производстве порохов как эффективного флегматизирующего агента отечественного производства, то мы ограничили его содержание до 90 мас.%. Варьируя содержанием компонентов в указанных пределах и режимами флегматизации, можно применять этот состав для флегматизации различных типов порохов.
Источники информации
1. Патент РФ №1808191, МКИ C06B 25/22 (1991.03).
2. Патент РФ №2284981, МКИ C06B 21/00 (2006.10).
3. Патент РФ №1814805, МКИ C06B 21/00.
4. Патент РФ №2367639, МПК C06B 21/00 (2006.01).